(57)【要約】【課題】カーボンナノチューブを用いるゼンマイ材料およびゼンマイ製造方法を確立でき、動力源として用いられるゼンマイ、およびこれを備える駆動装置並びに機器において、信頼性向上、小型化、および製造容易化を図ること。【解決手段】グラファイト、アモルファスカーボン、およびカーボンナノチューブの複合材からゼンマイを構成する。このゼンマイの複合材により、引張強度大で低ヤング率を実現でき、小型化を図りつつ長時間動作可能なゼンマイを提供できる。また、グラファイト、アモルファスカーボン、およびカーボンナノチューブを媒質に均一に分散させ、押出成形などで成形することにより、均一な品質のゼンマイを容易に製造できる。【選択図】図９
2008116204.tif 000002
【特許請求の範囲】
【請求項１】
動力源として使用されるゼンマイであって、
少なくともグラファイト、アモルファスカーボン、およびカーボンナノチューブの複合材から構成されている
ことを特徴とするゼンマイ。
【請求項２】
請求項１に記載のゼンマイにおいて、
前記カーボンナノチューブの軸線方向が、ゼンマイの巻かれている周方向に揃えられている
ことを特徴とするゼンマイ。
【請求項３】
請求項１または２に記載のゼンマイにおいて、
前記複合材の重量組成において、
アモルファスカーボンは、グラファイトよりも大である
ことを特徴とするゼンマイ。
【請求項４】
請求項１から３のいずれかに記載のゼンマイにおいて、
ゼンマイ素線の断面積には、ゼンマイ素線の長さ方向において変化を持たせる
ことを特徴とするゼンマイ。
【請求項５】
請求項１から４のいずれかに記載のゼンマイを動力源として備える
ことを特徴とする駆動装置。
【請求項６】
請求項５に記載の駆動装置を備える
ことを特徴とする機器。
【請求項７】
請求項６に記載の機器は、
計時部と、前記計時部により得られた計時情報を表示する計時情報表示部とを備える時計である
ことを特徴とする機器。
【請求項８】
炭素化し得る有機物体とカーボンナノチューブとを均一に分散させる原料調合工程と、
前記分散させた有機物体とカーボンナノチューブとを押出成形により線状体に成形する押出成形工程と、
前記線状体にゼンマイ形状を賦与する形状賦与工程と、前記ゼンマイ形状が付与された線状体を不活性雰囲気中で加熱処理し炭素化させる炭素化工程と、を備える
ことを特徴とする動力源として使用されるゼンマイの製造方法。
【発明の詳細な説明】
【技術分野】
【０００１】
本発明は、動力源として使用されるゼンマイ、これを利用した駆動装置並びに機器、およびゼンマイの製造方法に関する。
【背景技術】
【０００２】
従来、時計、オルゴール等の精密機械の駆動装置にゼンマイが動力源として使用されている。
このようなゼンマイの材料としては、従来、加工硬化型あるいは時効硬化型の合金を用いている（特許文献１）。このような合金材料を用いる場合、ゼンマイの張り付き、こすれ等を防止するため、ゼンマイ表面にテフロン（登録商標）処理を行っていた。
また、ゼンマイを小型化するためにはヤング率が小さく引張強度が大きい材料が好ましく、そのような材料として、アモルファス（非晶質）金属材料が検討されている（特許文献２）。
また近年、カーボンナノチューブを用いたゼンマイ（調速用のヒゲゼンマイ）も提案されている（特許文献３）。
【０００３】
【特許文献１】特開平９−１３１３６号公報
【特許文献２】特許３４９８３１５号公報
【特許文献３】特開２００２−３４１０５４号公報
【発明の開示】
【発明が解決しようとする課題】
【０００４】
しかしながら、特許文献１のように加工硬化型あるいは時効硬化型の合金を用いる場合は、材料が多成分系であるため、材料の不均一が発生しやすい。また、このような合金材料には、物性値の温度変化が大きいという欠点があった。
一方、特許文献２のようにアモルファス金属材料を用いる場合には、非晶化する際の製造工程においてピンホールが入りやすく、実用化・量産化に向けて課題があった。このため、アモルファス金属材料は、ゼンマイのリボン状やワイヤ状などの線状形状に適するとは言い難いものであった。
そして、特許文献３のカーボンナノチューブを使用するゼンマイについては、カーボンナノチューブの使い方や製造方法の確立が待たれ、実用化に至っていなかった。
なお、特許文献１、２の各ゼンマイ材料により製造されたゼンマイの特性について、下記の表に示す。
【表１】
2008116204.tif 000003
【０００５】
そこで本発明の目的は、上記問題をいずれも解決できるゼンマイ材料およびゼンマイ製造方法を確立し、信頼性が高く製造が容易なゼンマイ、これを備える駆動装置並びに機器、およびゼンマイの製造方法を提供することにある。
【課題を解決するための手段】
【０００６】
本発明のゼンマイは、動力源として使用されるゼンマイであって、少なくともグラファイト、アモルファスカーボン、およびカーボンナノチューブの複合材から構成されていることを特徴とする。
【０００７】
この発明によれば、グラファイト（黒鉛）、アモルファスカーボン、およびカーボンナノチューブ（カーボンナノファイバー）が用いられたゼンマイ材料としての複合材の構成を実現でき、この複合材からゼンマイを構成することで、以下のような種々多様な利点が得られる。
【０００８】
［１．材料設計自由度の向上］
前記複合材においては、他の材料に比べて引張強度およびヤング率を広範囲に設定できる。
すなわち、グラファイトとアモルファスカーボンとの配合比および焼成条件を変えることで広範囲に亘るヤング率を実現でき、これらグラファイトおよびアモルファスカーボンにカーボンナノチューブを複合化することで、グラファイトおよびアモルファスカーボンにより可変となるヤング率の範囲全域に亘って引張強度を向上させることが可能となる。
これにより、本発明の複合材を引張強度が要請されるゼンマイ材料として使用でき、当該複合材における引張強度やヤング率を広範囲に設定できることにより、ゼンマイ材料の設計の自由度が格段に向上することになる。
ここで、グラファイトおよびアモルファスカーボンのみによる複合材の引張強度は約０．０５〜約０．７ＧＰａ程度、ヤング率は約１０〜約２００ＧＰａ程度であり、これにカーボンナノチューブを加えた複合材とすることにより、グラファイトおよびアモルファスカーボンのみによるヤング率を可変させる特長はそのままに、引張強度を約１．０〜約１．５ＧＰａまで大幅に向上させることが可能となる。
なお、一般炭素材の強度は０．０２〜０．１ＧＰａ程度、ヤング率は４〜２０ＧＰａ程度である。本発明の複合材のヤング率と引張強度の関係を図８に示す。
【０００９】
［１−１．ゼンマイの長時間動作と小型化との両立］
上述のように本発明における前記複合材は材料設計の自由度が高いことから、ヤング率を小さく、引張り強度を大きくすることが可能となる。
ところで、ゼンマイが蓄える機械エネルギーを調整するにあたり、ゼンマイの厚みを薄くしてゼンマイの全長を長くすることでゼンマイの最大巻数を多くしたり、逆に、ゼンマイの全長を短くしてゼンマイの厚みを厚くすることで出力トルクの値を大きくしたりすることが考えられえるが、このような方法だけでは、ゼンマイのエネルギーを大とする場合にゼンマイが必然的に大型化してしまう。
これに対して、本発明では前記複合材のヤング率を小さく、引張強度を大きくすることが可能であることから、ゼンマイの巻数や厚みに因らず、ゼンマイの機械エネルギーを大にできる。これにより、香箱を含めたゼンマイの小型化が可能となり、香箱等の形状寸法を変更することなく、ゼンマイに蓄積可能なエネルギー体積密度を向上することが可能となる。すなわち、同じ巻数時における出力トルクが大きいので、持続時間が長くなり、より長時間動作させることが可能となる。またゼンマイの厚みを小さくしても必要な出力トルクが得られるため，ゼンマイの巻数を増やすことができる。
このように、本発明では前記複合材による機械エネルギー増大により、動力用ゼンマイとしての長時間動作および小型化という相反する要求を両方満足させることが可能となる。
【００１０】
［１−２．低ヤング率］
また、本発明における前記複合材では、引張強度を大きく、かつヤング率を小さくすることが可能であることから、これら引張強度大と低ヤング率との相乗効果により、ゼンマイが蓄える最大機械エネルギーをより大きくできる。これにより、一層の小型を図ることができる。
さらに本発明では前記複合材のヤング率が小さいことから、ゼンマイの靱性を確保できる。
加えて、このヤング率が小さいことにより、ゼンマイの巻数に対する出力トルク勾配（トルクカーブ）を小さくできる。つまり、ゼンマイの巻数が変化してもその際の出力トルクの変動が小さいので、動力源用ゼンマイによる駆動が安定し、駆動精度を向上させることができる。
【００１１】
［２．各材料の均一］
本発明の複合材を構成するグラファイト、アモルファスカーボン、およびカーボンナノチューブは、調合時に媒質に分散され均一となるので、ゼンマイの所望の特性を実現でき、信頼性を向上させることができる。
【００１２】
［３．成形容易］
本発明において、グラファイト、アモルファスカーボン、およびカーボンナノチューブを調合した焼成前の部材は、押出成形などにより、ゼンマイに必要とされる厚みの線状体に容易に成形できる。
【００１３】
［４．非磁性］
グラファイト、アモルファスカーボン、およびカーボンナノチューブはいずれも炭素材であって非磁性のため、機器内にゼンマイをレイアウトする際の制約が緩和される。すなわち、発電機などを有する電磁気回路とゼンマイとを近接配置することが可能となる。また、ゼンマイが外部磁界に引っ張られゼンマイの特性が低下することを防止できる。
【００１４】
［５．耐食性および潤滑性］
グラファイト、アモルファスカーボン、およびカーボンナノチューブは炭素材であり耐食性に優れるため、ゼンマイ表面への保護膜形成を不要にできる。
また、これらグラファイト、アモルファスカーボン、およびカーボンナノチューブの炭素材としての自己潤滑性により、ゼンマイの素線同士の貼り付き、こすれ等が生じず、この点でも信頼性を向上させることが可能となる。
【００１５】
［６．軽量］
炭素材であるグラファイト、アモルファスカーボン、およびカーボンナノチューブによる前記複合材は密度が小さく、軽量であるから、本発明のゼンマイを機器等に組み込んだ際に、その機器の携帯性に貢献できる。
また、軽量のため落下衝撃時にも有利であるとともに、機器携帯時の姿勢の変化によりゼンマイ特性が変化せず、ゼンマイの自重による変形を考慮して設計することを不要にできる。
【００１６】
［７．温度特性］
グラファイト、アモルファスカーボン、およびカーボンナノチューブによる前記複合材はアモルファス金属材料等と比べて熱膨張係数が小さく熱安定性が高く、耐熱性に非常に優れている。当該複合材は、機械特性・物理特性それぞれにおいて温度特性に優れ、温度変化に伴うヤング率の変化が少ないため、ゼンマイによる駆動が安定し、駆動精度を向上させることができる。
【００１７】
［８．環境保護］
前記複合材の組成は、自然界を循環する再生可能な炭素材のみであるから、金属材料等を使用する場合と比べて環境保護に貢献できる。
【００１８】
本発明のゼンマイでは、前記カーボンナノチューブの軸線方向が、ゼンマイの巻かれている周方向に揃えられていることが好ましい。
この発明によれば、筒状体であるカーボンナノチューブがゼンマイの周方向に沿って配向されているため、引張強度をより大きくできる。
【００１９】
本発明のゼンマイでは、前記複合材の重量組成において、アモルファスカーボンは、グラファイトよりも大であることが好ましい。
この発明によれば、重量組成において、複合材におけるグラファイトの構成比がアモルファスカーボンの構成比よりも小さいことによりヤング率を小さくできるので、構造材としてのゼンマイの靭性をより良好に確保できる。
【００２０】
本発明のゼンマイでは、ゼンマイ素線の断面積には、ゼンマイ素線の長さ方向において変化を持たせることが好ましい。
この発明によれば、ゼンマイ素線の長さ方向においてゼンマイ素線の断面積に変化を持たせることができ、これにより、ゼンマイの出力トルクをコントロールすることが可能となる。すなわち、ゼンマイの出力トルクは一般に巻数に比例するが、例えばゼンマイの内端近傍における断面積を外端側における断面積よりも大きくすることなどによって、巻き戻しの開始から終了までの出力トルクの変動幅を小さくすることが可能となる。
なお、前記複合材の原料調合後、押出成形などを実施して線状体を成形し、この際の吐出速度、圧力などの条件を変えることにより、ゼンマイ素線の断面積を容易に制御できる。
【００２１】
本発明の駆動装置は、前述のゼンマイを動力源として備えることを特徴とする。
この発明によれば、前述のゼンマイを備えることにより、前述した効果と同様の種々の効果を享受できる。
その一例として、小型軽量でありながら機械エネルギーを大きくできるゼンマイを備えるため、駆動装置の小型化および軽量化を促進できる。
また、前記複合材の採用により、ゼンマイの材料設計および製造が容易化されるので、駆動装置の製造コストを削減できるとともに、信頼性を向上させることができる。
そして、ゼンマイが低ヤング率で引張強度が大きく、また温度特性に優れることから、駆動精度を向上させることが可能となる。
【００２２】
本発明の機器は、前述の駆動装置を備えることを特徴とする。
この発明によれば、前述の駆動装置を備えることにより、前述した効果と同様の種々の効果を享受できる。
また、本発明の機器として、計時部と、前記計時部により得られた計時情報を表示する計時情報表示部とを備える時計であることが好ましい。すなわち、ゼンマイを動力源として備える機械式時計や電子制御式時計が好適である。
なお、本発明の機器としては、時計のほかに、オルゴールなどの精密機器を例示できる。前述したように小型軽量で信頼性に優れるゼンマイを有する駆動装置をこれら時計、オルゴールのような精密機器に組み込むことで、前述した効果をより大きくできる。
【００２３】
本発明の動力源として使用されるゼンマイの製造方法は、炭素化し得る有機物体とカーボンナノチューブとを均一に分散させる原料調合工程と、前記分散させた有機物体とカーボンナノチューブとを押出成形により線状体に成形する押出成形工程と、前記線状体にゼンマイ形状を賦与する形状賦与工程と、前記ゼンマイ形状が付与された線状体を不活性雰囲気中で加熱処理し炭素化させる炭素化工程と、を備えることを特徴とする。
【００２４】
この発明によれば、原料調合工程において有機物体にカーボンナノチューブを配合することで、低ヤング率かつ高引張強度を実現できる。これにより、ゼンマイの靭性を確保できるとともに、小型でありながら機械エネルギー大のゼンマイを提供できる。
なお、原料調合工程において、フラン樹脂等の接合剤や、可塑剤等を使用してもよい。
ここで、有機物体としては、グラファイト、アモルファスカーボン等の炭素材のうち２つ以上の採用が好ましい。これにより、引張強度およびヤング率の取り得る値が広範囲に亘るので材料設計の自由度を高くでき、機械特性・物理特性それぞれにおいて良好な温度特性が得られる。
【００２５】
また、前記押出成形工程における押出成形時の圧力、吐出速度等の条件により、線状体の断面積の大きさを制御可能となるので、通常、巻数に比例するゼンマイの出力トルクをコントロールすることが可能となる。なお、炭素材はこの押出成形に適するため、加工性を良好にできる。
さらに、本発明におけるゼンマイ材料は、有機物体にカーボンナノチューブが配合され、耐熱性に非常に優れるため、高温での焼成が可能であり、強固に焼き締めることが可能となる。
以上のように、有機物体およびカーボンナノチューブを用いるゼンマイ製造方法が確立されたので、この製造方法によりゼンマイを製造することで、小型軽量化、動作時間の長時間化、製造の容易化、信頼性向上などの種々多様な利点を有するゼンマイを提供できる。
【発明の効果】
【００２６】
本発明によれば、アモルファスカーボンおよびカーボンナノチューブが用いられたゼンマイ材料、あるいは有機物体およびカーボンナノチューブを用いるゼンマイ製造方法を確立でき、動力源として用いられるゼンマイ、これを備える駆動装置および機器における小型軽量化、信頼性向上、および製造容易化などにそれぞれ貢献できる。
【発明を実施するための最良の形態】
【００２７】
以下に、本発明の実施の形態を図面に基づいて説明する。
本実施形態は、本発明に係るゼンマイを利用した駆動装置に係るものである。
図１は、ゼンマイを動力源として利用した電子制御式機械時計の駆動装置を示す平面図であり、図２及び図３はその断面図である。
【００２８】
［１．駆動装置の構成］
電子制御式機械時計の駆動装置１は、動力源として使用されるゼンマイ３１、香箱歯車３２、香箱真３３及び香箱蓋３４からなる香箱３０を備えている。
ゼンマイ３１は、外端が香箱歯車３２、内端が香箱真３３に固定される。
香箱真３３は、地板２と輪列受３に支持され、角穴車４と一体で回転するように角穴ネジ５により固定されている。
角穴車４は、時計方向には回転するが反時計方向には回転しないように、コハゼ６と噛み合っている。なお、角穴車４を時計方向に回転しゼンマイ３１を巻く方法は、機械時計の自動巻または手巻機構と同様であるため、説明を省略する。
【００２９】
香箱歯車３２の回転は、７倍に増速されて二番車７へ、順次６．４倍増速されて三番車８へ、９．３７５倍増速されて四番車９へ、３倍増速されて五番車１０へ、１０倍増速されて六番車１１へ、１０倍増速されてロータ１２へと、合計１２６，０００倍の増速をし、これらの歯車が輪列を構成している。
二番車７には筒かな７ａが、筒かな７ａには分針１３が、四番車９には秒針１４がそれぞれ固定されている。従って、二番車７を１ｒｐｈで、四番車９を１ｒｐｍで回転させるためには、ロータ１２は５ｒｐｓで回転するように制御すればよい。このときの香箱歯車１ｂは、１／７ｒｐｈとなる。
【００３０】
この電子制御式機械時計は、ロータ１２、ステータ１５、コイルブロック１６から構成される発電機２０を備え、この発電機２０は香箱３０の近傍に配置されている。
ロータ１２は、ロータ磁石１２ａ、ロータかな１２ｂ、ロータ慣性円板１２ｃから構成される。ロータ慣性円板１２ｃは、香箱３０からの駆動トルク変動に対しロータ１２の回転数変動を少なくするためのものである。ステータ１５は、ステータ体１５ａに４万ターンのステータコイル１５ｂを巻線したものである。
コイルブロック１６は、磁心１６ａに１１万ターンのコイル１６ｂを巻線したものである。ここで、ステータ体１５ａと磁心１６ａはＰＣパーマロイ等で構成されている。また、ステータコイル１５ｂとコイル１６ｂは、各々の発電電圧を加えた出力電圧が出るように直列に接続されている。
このような発電機２０によって発電された交流出力は、駆動装置１の調速、脱進等の制御用に組み込まれる制御回路（図示せず）に供給される。
【００３１】
［２．香箱およびゼンマイの構成］
図４（Ａ）には、前述したゼンマイ３１が香箱３０内で巻締められた状態が示され、図４（Ｂ）には、ゼンマイ３１が香箱内で巻戻った後の状態が示されている。
ゼンマイ３１は、上述したように、その内端３１１が香箱真３３に巻き付けられているとともに、外端３１２が香箱の内側面に接合固定されている。
図４（Ｂ）の状態において、外力によって香箱３０を香箱真３３に対して回転させると、ゼンマイ３１が巻締まる。巻締め後、香箱３０の拘束状態を解放すると、ゼンマイ３１の巻戻りとともに、香箱３０が回転する。そして、香箱３０の外周に形成される香箱歯車３２によって上述した二番車７等の輪列を回転させて分針１３、秒針１４等が動作する。
【００３２】
［３．ゼンマイの構成］
前記香箱３０から取り外したゼンマイ３１は、図５に示すように、香箱真３３に対する巻取り方向とは、反対側にクセ付され、平面略Ｓ字状の自由展開形状を有している。
そして、湾曲方向が変化する変曲点３１５は、内端３１１の近傍に形成され、変曲点３１５から内端３１１までは、ゼンマイ３１を香箱真３３に固定するために利用される。
ゼンマイ３１の寸法は、幅約１mm、厚さ約０．１mm、全長約３００mmとなっている。
また、ゼンマイ３１の断面積形状は、本実施形態では直径約０．２ｍｍの円形であるが、このほか、楕円、長方形など任意であってよい。
なお、ゼンマイ３１の素線の太さに関し、図示を省略するが内端３１１側における素線の断面積が外端３１２側における素線の断面積よりも大きくなっている。
【００３３】
ここで、ゼンマイ３１は、グラファイト、アモルファスカーボン、およびカーボンナノチューブの複合材から構成され、この複合材は、引張強度が大きくかつヤング率が小さいものとなっている。
このゼンマイ３１の複合材の重量組成において、アモルファスカーボンは、グラファイトよりも大とされている。また、カーボンナノチューブは、その軸線方向がゼンマイ３１の巻かれている周方向に揃うように配向されている。
【００３４】
このように引張強度が大きくかつヤング率が小さな材料がゼンマイ３１に使用されているのは、動力源として使用されるゼンマイ３１の長時間動作化に鑑み、以下のように導かれるためである。
【００３５】
［４．ゼンマイ材料設計の考え方］
〔４-1 巻数と出力トルクとの比例関係に基づくゼンマイ厚みおよび全長の調整〕
従来、駆動装置の動力源とされるゼンマイの巻数と出力トルクとの関係は、図６のＧ６の如く比例関係に近似するとみなせることが知られている。すなわち、ゼンマイが出力するトルクをＴ、ゼンマイの巻締め回数（巻数）をＮ、ヤング率をＥ、ゼンマイの全長をＬとし、ゼンマイが厚さｔ、幅ｂの矩形状の断面を有するとすると、 
Ｔ＝（Et3bπ/6L）×Ｎ …（１）
という式で表される。
【００３６】
一方、ゼンマイの全長Ｌ、厚さｔ、幅ｂは、ゼンマイが収納される香箱サイズによって決定され、香箱内半径をＲ、香箱真半径をｒとすると、ゼンマイの全長Ｌは、 
Ｌ＝π（R2−r2）/2t …（２）
という式によって導かれ、ゼンマイの全長Ｌおよび厚さｔは反比例の関係にあるということが判る。
【００３７】
ゼンマイに蓄えられる機械エネルギーは、（１）式の出力トルクＴを巻数Ｎで積分することにより与えられ、（１）式がゼンマイの全長Ｌおよび厚さｔの関数とも考えられるので、従来は、Ｌ、ｔを調整することによってゼンマイのエネルギーを調整していた。例えば、ゼンマイの全長Ｌを大きくしてゼンマイの最大巻数Nmaxを大きくするか、ゼンマイの厚さｔを厚くして出力トルクＴの値を高くしていた。
しかしながら、このような方法によりゼンマイの機械エネルギーを大きくするのでは、（２）式から判るように、ゼンマイの厚さｔおよび全長Ｌが香箱内部の収納空間の容積によって制限されてしまうので、ゼンマイを長時間動作可能とするには、必然的に香箱の収納空間を大きくとらなければならず、ゼンマイを含む駆動装置が大型化してしまう。
【００３８】
〔4-2 ゼンマイの撓みとゼンマイの機械エネルギーとの相関〕
ここで、上述した式（１）の関係が成立するゼンマイ３１（厚さｔ、幅ｂ、長さＬ）のたわみは、図７に示されるように、内端３１１が香箱真３３に剛接合され、他の端部となる外端３１２が自由端とされる片持ち支持梁のたわみとして近似的に求められる。図７におけるたわみ角α（rad）は、ゼンマイ３１のたわみ半径をｒとすると、
ｒ＝L/α …（３）
と表すことができる。
【００３９】
一方、ゼンマイ３１の巻数Ｎは、上述したたわみ角αによって、
Ｎ＝α/2π …（４）
と表される。
従って、上述した式（１）は（３）、（４）式から、
Ｔ＝（bt3E/12L）×α …（５）
と変形される。
【００４０】
そして、ゼンマイ３１のたわみによって蓄えられるエネルギーＵは、ゼンマイ３１に作用する曲げモーメント、すなわち、ゼンマイ３１の出力トルクＴをαについて積分することによって求められ、
Ｕ＝∫Tdα＝∫（bt3E/12L）×αｄα ＝（bt3E/24L）×α２ …（６）
となる。
従って、長さＬのゼンマイが蓄え得る最大エネルギーUmaxは、図７におけるゼンマイ３１の最大たわみ角αmaxとすると、
Umax＝（bt3E/24L）×αmax2 …（７）
と表される。
【００４１】
〔4-3 ゼンマイに作用する曲げ応力と出力トルクとの相関〕
ここで、ゼンマイ３１に作用する曲げ応力σは、ゼンマイ３１に作用する曲げモーメント、すなわち、たわみ状態にあるゼンマイ３１が出力し得る出力トルクＴの関数として表され、ゼンマイ３１の中立軸Ａからの厚さ方向変位をｙ、ゼンマイ３１の断面二次モーメントをIzとすると、 
σ＝Ｔ×y/Iz …（８）
と表される。
従って、図７におけるゼンマイ３１の上面に作用する引張方向の最大曲げ応力σｂは、（８）式より、
σｂ＝Ｔ・（t/2）/Iz …（９）
と算出される。
【００４２】
一方、ゼンマイ３１の断面は、厚さｔ、幅ｂの矩形状をなすと仮定すると、
Iz＝bt3/12 …（10）
と算出され、（９）、（10）式より、
Ｔ＝（bt2/6）×σｂ …（11）
と表される。
従って、（１）、（11）式より、
Ｔ＝（Et3bπ/6L）×Ｎ＝（bt2/6）×σｂ …（12）
と表され、（７）式における最大たわみ角αmaxを与えるゼンマイの最大巻数Nmaxは、（４）式より、 
Nmax＝αmax/2π …（13）
となる。よって、（12）、（13）式より、
αmax＝2Lσb/Et …（14）
という関係が導き出せる。
従って、最大たわみ角αmaxは、ゼンマイ３１の引張方向の最大曲げ応力σｂ、すなわち、ゼンマイ３１に用いられるゼンマイ材料の最大引張応力σmaxによって決定され、上述した（７）式は、
Umax＝（bt3E/24L）×（2Lσmax/Et）２ ＝（btL/6）×（σmax2/E） …（15）
と算出されることが判る。
【００４３】
〔4-4 最大引張応力およびヤング率とゼンマイの最大エネルギーとの相関〕
（15）式から、図７のゼンマイ３１に蓄えられる最大エネルギーUmaxは、ゼンマイ３１の厚さｔ、幅ｂ、長さＬのみならず、ゼンマイ３１を構成する材料の最大引張応力σmax、ヤング率Ｅによって変化することが判る。
従って、ゼンマイ３１に蓄えられるエネルギーUmaxをより大きくするには、最大引張応力σmaxが大きくかつヤング率Ｅが小さい性質の材料をゼンマイ３１に採用するのが好ましいということが判る。
【００４４】
［５．ゼンマイ材料の構成］
以上を踏まえ、本実施形態では、ゼンマイ３１の原料として下記を使用する。
フラン樹脂                      ２０重量％
グラファイト粉末                １０重量％
アモルファスカーボン粉末        ４０重量％
カーボンナノチューブ            ２０重量％
ジオクチルフタレート            １０重量％
【００４５】
ゼンマイ３１材料の重量組成において、グラファイトの構成比がアモルファスカーボンの構成比よりも大きくなると脆くなるため、アモルファスカーボンの構成比をグラファイトの構成比よりも大きくすることにより、ゼンマイ３１が構造材として確実に機能するようにしている。
【００４６】
ここで、図８に、各種材料のヤング率と引張強度との関係を示す。図８に「ＰＦＣ」と示したのは、プラスチックのように成形自在なカーボン（Plastic Formed Carbon）であり、このＰＦＣは、グラファイトとアモルファスカーボンとの配合比および焼成条件を変えることで広範囲の特性の材料が得られるという利点がある。ただし、ゼンマイとして使うには引張強度不足であった。
このＰＦＣとしてのグラファイトおよびアモルファスカーボンのみによる複合材の引張強度は約０．０５〜約０．７ＧＰａ程度、ヤング率は約１０〜約２００ＧＰａ程度であり、すなわち、グラファイトとアモルファスカーボンとの配合比および焼成条件を変えることで広範囲に亘るヤング率を実現できる。このようなグラファイトおよびアモルファスカーボンの複合材による特徴を活かし、さらにカーボンナノチューブを加えた複合材とすることで、グラファイトおよびアモルファスカーボンにより可変となるヤング率の範囲全域に亘って引張強度を向上させることが可能となる（図８の太い実線「本発明」参照）。
すなわち、広範囲に亘るヤング率および引張強度が実現でき、材料設計の自由度が広がる。
【００４７】
上記原料中、グラファイト粉末、アモルファスカーボン粉末、およびアモルファスカーボンそれぞれの大きさは、本実施形態では下記の通りである。
グラファイト粉末          平均粒径２μｍ
アモルファスカーボン粉末  平均粒径２μｍ
カーボンナノチューブ      直径１０ｎｍ、長さ１０μｍ
【００４８】
カーボンナノチューブの直径は、１ｎｍ〜５０ｎｍが好ましい。すなわち、カーボンナノチューブの直径が１ｎｍ未満の場合はゼンマイ３１を動力源として用いるための補強効果が得られず、５０ｎｍ超の場合は、後の押出成形工程Ｓ２で得られる線状体中の主体質材の配向を阻害してしまう。
また、カーボンナノチューブの長さは０．５μｍ〜５０μｍが好ましい。すなわち、カーボンナノチューブの長さが０．５μｍ未満の場合はゼンマイ３１を動力源として用いるための補強効果が得られず、５０μｍ超の場合は、カーボンナノチューブ自体の配向が難しくなり、やはり主体質材の配向を阻害するため強度の向上が得られない。
【００４９】
［６．ゼンマイの製造方法］
【００５０】
上記の原料を使用してゼンマイ３１を製造する。
図９は、ゼンマイ３１の製造工程を示す。
〔6-1 原料調合工程〕
原料調合工程Ｓ１では、上記の原料、すなわち熱硬化性樹脂であるフラン樹脂、グラファイト粉末、アモルファスカーボン粉末、カーボンナノチューブ、および可塑剤としてのジオクチルフタレートをヘンシェル・ミキサーを用いて均一に分散させる。ここで、上記のグラファイト粉末およびアモルファスカーボン粉末の各平均粒径、カーボンナノチューブの大きさにより、各原料が均一となりやすい。
そして、このように均一に分散した原料に対して混錬を繰り返し、シート状組成物を得る。なお、混錬の際には、表面温度を約１２０℃に保ったミキシング用二本ロールを用いる。
【００５１】
〔6-2 押出成形工程〕
押出成形工程Ｓ２では、上記原料調合工程Ｓ１で得られたシート状組成物から、プランジャー型油圧押出成形機によって約３ｍ／秒の吐出速度で真空押出成形を行う。これにより、直径約０．３ｍｍの線状体が得られる。
ここで、押出成形時の圧力、吐出速度等を変えることによって線状体の断面積に変化を持たせることが可能で、線状体の長さ方向において当該線状体の断面積を任意に設定できるものである。
【００５２】
〔6-3 形状賦与工程〕
次いで、形状賦与工程Ｓ３では、上記押出成形工程Ｓ２で得られた線状体を渦巻形状をした炭素質支持基材（冶具）に巻きつけ、形状付けを行う。これにより、当該線状体に安定したゼンマイ形状が賦与される。
【００５３】
〔6-4 焼成（炭素化）工程〕
焼成（炭素化）工程Ｓ４では、支持基材（冶具）に巻きつけられた状態の線状体を１８０℃（±５℃前後）に加熱されたクリーンオーブンにて、大気圧で約１０時間加熱する。この線状体への加熱により、炭素前駆体が得られる。この炭素前駆体は、原料として調合されたフラン樹脂やジオクチルフタレートが加熱により除去されることでポーラス状となっている。
【００５４】
さらに、この炭素前駆体を真空で約２０００℃まで加熱することにより、炭素前駆体が炭素化・緻密化される。このように到達温度約２０００℃で加熱することによって、ポーラス状であった炭素前駆体を確実に焼き締め緻密化することができる。
ここで、炭素化する際の到達温度は、約１５００〜約２０００℃の範囲で適宜設定できる。
【００５５】
なお、炭素前駆体を得る際の加熱温度約１８０℃から、炭素化させる際の加熱温度約２０００℃に到達するまでの昇温速度は１０℃／分程度に設定でき、この昇温時に高温状態が保持されることから、保持時間は設定しなくてもよいが、例えば１時間程度に設定してもよい。
また、加熱終了後の冷却は炉冷でよい。
【００５６】
この焼成（炭素化）工程Ｓ４の結果、グラファイト、アモルファスカーボン、およびカーボンナノチューブの複合材から構成された所望形状のゼンマイ３１が得られた。
このようにして得られたゼンマイ３１のヤング率は約１００ＧＰａ、引張強度は約１．５ＧＰａであった。
以上で得られたゼンマイ３１の特性について、ゼンマイ３１とは材料が異なる前述の特許文献１，２の各ゼンマイの特性と対比し、次表に示す。
【００５７】
【表２】
2008116204.tif 000004
【００５８】
［７．本実施形態による効果］
以上のような本実施形態によれば、電子制御式機械時計の駆動装置の動力源として使用されるゼンマイ３１の材料としてグラファイト、アモルファスカーボン、およびカーボンナノチューブの複合材を採用したことから、次のような各種の効果が得られる。
【００５９】
（１）上述の如く、グラファイト、アモルファスカーボンおよびカーボンナノチューブが用いられたゼンマイ材料および製造方法が確立された。
このゼンマイの複合材においては、他の材料に比べて引張強度およびヤング率を幅広く設定できるので、ゼンマイ３１材料の設計の自由度が格段に向上することになる。
この材料設計の自由度向上により、ヤング率が小さく、かつ引張強度が大きいゼンマイ３１を実現できる。この複合材は、引張強度が要請されるゼンマイ３１材料として好適に使用できる。
このゼンマイの複合材は、カーボンナノチューブの配合により引張強度が大幅に向上されているので、ゼンマイ３１の巻数や厚みに因らず、ゼンマイ３１の機械エネルギーを大にでき、香箱３０を含めたゼンマイ３１の小型化が可能となる。これにより、同じ巻数時におけるゼンマイの出力トルクを大きく、持続時間を長くできるので、ゼンマイ３１を含む駆動装置を小型化しつつ長時間動作させることが可能となる。
すなわち、ゼンマイ３１は、小型化および長時間動作化が重要な腕時計の駆動装置の動力源として好適となる。
【００６０】
（２）また、ゼンマイ材料の設計自由度向上により、前記複合材のヤング率を小さくすることが可能であるため、ゼンマイ３１の靱性を確保できる。
加えて、このヤング率が小さいことにより、ゼンマイ３１のトルクカーブの傾きを小さくできる。例えば、図６のＧ５のように、巻数はＧ６の場合と同じでもトルクカーブの傾きが小さければ、ゼンマイ３１の巻数が変化してもその際の出力トルクの変動を小さくできるので、駆動精度を向上させることができる。
【００６１】
（３）前記複合材を構成するグラファイト、アモルファスカーボン、およびカーボンナノチューブは、原料調合時にフラン樹脂やジオクチルフタレートを媒質として分散され均一となるので、ゼンマイ３１の所望の特性を実現でき、信頼性を向上させることができる。
【００６２】
（４）炭素材であるグラファイト、アモルファスカーボン、およびカーボンナノチューブは押出成形に適し、これらグラファイト、アモルファスカーボン、およびカーボンナノチューブが調合されたシート状組成物から押出成形することにより、ゼンマイ３１に必要とされる所望の厚みの線状体を容易に成形できる。
【００６３】
（５）グラファイト、アモルファスカーボン、およびカーボンナノチューブはいずれも非磁性のため、電子制御式機械時計のムーブメントにゼンマイ３１を容易にレイアウトできる。すなわち、発電機２０とゼンマイ３１とを近接配置することなどが可能となり、耐磁構造を不要にできる。また、ゼンマイ３１が外部磁界に引っ張られゼンマイ３１の特性が低下することを防止できる。
【００６４】
（６）グラファイト、アモルファスカーボン、およびカーボンナノチューブはいずれも耐食性に優れるため、ゼンマイ３１表面への保護膜形成を不要にできる。
また、これらグラファイト、アモルファスカーボン、およびカーボンナノチューブの自己潤滑性により、ゼンマイ３１の素線同士の貼り付き、こすれ等を防止できる。
【００６５】
（７）グラファイト、アモルファスカーボン、およびカーボンナノチューブが炭素材のため、前記複合材は密度が小さく軽量であるから、腕時計や懐中時計としての携帯性に貢献できる。また、軽量のため耐衝撃性に優れるとともに、ゼンマイ３１の自重による変形を考慮して設計することを不要にできる。
【００６６】
（８）グラファイト、アモルファスカーボン、およびカーボンナノチューブによる前記複合材はアモルファス金属材料等と比べて熱安定性が高く、耐熱性に非常に優れている。当該複合材は、機械特性・物理特性それぞれにおいて温度特性に優れ、温度変化に伴うヤング率の変化が少ないため、ゼンマイ３１による駆動が安定し、駆動精度を向上させることができる（歩度狂いが小さい）。
【００６７】
（９）ゼンマイ３１の材料となる前記複合材は炭素材により構成されるため、金属材料等を使用する場合と比べて環境保護に貢献できる。
【００６８】
（１０）筒状体であるカーボンナノチューブがゼンマイ３１の周方向に沿って配向されているため、ゼンマイ３１の引張強度をより大きくできる。
【００６９】
（１１）前記複合材の重量組成において、アモルファスカーボンがグラファイトよりも大であることから、ゼンマイ３１のヤング率を小さくでき、構造材としてのゼンマイ３１の靭性をより良好に確保できる。
【００７０】
（１２）押出成形工程Ｓ２における押出成形時に線状体の断面積の大きさを容易に制御することができ、ゼンマイ３１の素線の断面積に変化を持たせることが可能となるので、通常、巻数に比例するゼンマイ３１の出力トルクをコントロールすることが可能となる。
本実施形態では、ゼンマイ３１の内端３１１近傍における断面積が外端３１２側における断面積よりも大きく設定されているので、巻き戻しの開始から終了までの出力トルクの変動幅を小さくすることが可能となる。
【００７１】
（１３）前記複合材の採用により、ゼンマイ３１の材料設計および製造が容易化されるので、駆動装置の製造コストを削減でき、信頼性を向上させることができる。
【００７２】
（１４）前記複合材は、有機物体にカーボンナノチューブが配合され、耐熱性に非常に優れるため、高温での焼成が可能であり、炭素前駆体を強固に焼き締めることが可能となる。
【００７３】
〔本発明の変形例〕
なお、本発明は、前述の実施形態に限定されない。
前記実施形態では、ゼンマイを動力源とする駆動装置を備えるとともに、ゼンマイの機械エネルギーを輪列を介して発電機に伝達することで発電し、電子制御回路により駆動装置の調速を行う電子制御式機械時計を示したが、これに限らず、制御系がテンプ等の調速機および脱進機によって構成される機械式時計の駆動装置の動力源として、本発明のゼンマイを用いてもよい。本発明のゼンマイはヤング率が小さくトルク変動が小さいため、機械式時計の駆動装置の駆動精度を向上させることができる。
【００７４】
また、本発明のゼンマイをオルゴールの駆動装置の動力源として使用した例も示す。
図１０は、本発明の変形例に係る機器としてのオルゴールの要部を示す。
オルゴールは、動力源としてのゼンマイ４１が収容された香箱車４０と、香箱車４０の香箱歯車４２と噛み合ってゼンマイ４１を巻上げる巻上げ車４３と、同じく香箱歯車４２と噛み合ってゼンマイ４１の機械的エネルギーを伝達する増速歯車５０と、増速歯車５０のカナ５１と噛み合う減速歯車６０（二点鎖線で図示）と、この減速歯車６０を介して駆動されて音響を発生する音響発生手段７０と、増速歯車５０で伝えられる機械的エネルギーを電気的エネルギーに変換する発電機７５と、発電機７５の回転速度を一定に調速する図示しない回転制御手段とを備えている。
このようなオルゴールは、電子機器としての例えば図示しない時計（クロック）に用いられるものであって、時報を鳴らす代わりとして所定時間曲を奏でるように構成されている。
【００７５】
これらの構成部材のうち、音響発生手段７０は、従来のオルゴールと略同じ構造であって、減速歯車６０と噛み合うカナ７１に設けられた回転円板７２を備え、回転円板７２の上面に植設された複数のピン７３で櫛歯状の振動板７４を弾くことにより曲を奏でるものである。
【００７６】
発電機７５は、ロータ７５１およびコイルブロック７５２を備えている。
ロータ７５１は、増速歯車５０の歯車５２と噛み合うロータカナ７５１Ａと、ロータカナ７５１Ａと一体に回転するロータ磁石７５１Ｂとで構成されている。
コイルブロック７５２は、コ字形のステータ７５２Ａに第１コイル７５２Ｂおよび第２コイル７５２Ｃを巻線したものであり、ステータ７５２Ａにはロータ７５１に隣接した一対のコアステータ部７５２Ｄが設けられている。そして、第１コイル７５２Ｂは発電および制動用として使用され、第２コイル７５２Ｃはロータ７５１の回転検出用として専ら使用されている。
【００７７】
このようなオルゴールでは、十分に巻き上げらたゼンマイ４１が解けだすと、香箱歯車４２が回転し、この回転が増速歯車５０および減速歯車６０を介して回転円板７２に伝達され、回転円板７２の回転によって曲が奏でられる。
【００７８】
一方、香箱歯車４２の回転は、増速歯車５０を介してロータ７５１にも伝達されるから、発電機７５での発電が行われる。
回転制御手段（図示せず）はＩＣからなる電子回路であり、発電機７５のロータ７５１にショートブレーキをかけ、回転検出信号の周波数と基準信号の周波数との差分をなくすようにロータ７５１を低速側に調速する。
また、第２コイル７５２Ｃに流れる電流が大きいほど大きくブレーキがかけられるため、回転検出信号と基準信号との差分が大きい時には、大きい電流を流してブレーキ量を大きくし、差分が小さくなった時には、小さい電流を流してブレーキを小さくすればよく、その差分に応じたブレーキ量の制御を制御回路７６および制動回路７７により行っている。
次いで、ロータ７５１の回転がショートブレーキによって十分に低速になると、検出信号の周波数が基準信号の周波数を下回るが、このような場合には、ショートブレーキをかけるのを一旦止めてロータ７５１を高速側に調速する。
つまり、回転円板７２は、増速歯車５０および減速歯車６０を介してロータ７５１の回転と連動するので、ロータ７５１の回転を高速側から低速側へ、また低速側から高速側へと繰り返し調速すれば、その回転をほぼ一定速度にできる。従って、ロータ７５１が一定速度に調速されることで回転円板７２の回転も一定速度となり、一定のテンポで曲を奏でることになる。
【００７９】
このような本変形例において動力源として用いられたゼンマイ４１は、前記実施形態と略同様の製造方法により、前記実施形態のゼンマイ３１と略同様に構成されている。
従って、本変形例によっても、前記実施形態と略同様の効果を奏する。
【００８０】
以上では、駆動装置に動力源として利用されるゼンマイを例示したが、本発明のゼンマイを構成する前記複合材、および前記のゼンマイ製造方法は、機械式時計の調速機を構成するテンプを付勢するヒゲゼンマイにも利用できる。
さらには、本発明のゼンマイ複合材と同様の複合材から、本発明のゼンマイ製造方法と同様の方法により、水晶発振式の電子時計の水晶振動子を付勢状態で固定するバネや、コハゼ（コハゼバネ）なども製造可能である。前記実施形態の角穴車４と噛合するコハゼ６を本発明のゼンマイ複合材から構成してもよい。
【００８１】
本発明のゼンマイ複合材は、少なくともグラファイト、アモルファスカーボン、およびカーボンナノチューブを含んで構成されていればよく、その重量組成などの配合比や態様などが前記実施形態に限定されないことは勿論である。
また、本発明のゼンマイの形状、素線の幅、厚み、断面積、全長、最大巻数、ヤング率、引張強度の値などについても、前記実施形態に限定されることなく適宜決められる。前述のゼンマイ３１，４１は平面視円形の螺旋形状であったが、これに限らず、例えば平面視楕円形の螺旋形状であってもよい。
さらに、本発明のゼンマイ製造方法において、各原料を分散させる方法や線状体を成形する方法、そして加熱温度等の焼成条件などについても、前記実施形態には何ら限定されない。
【図面の簡単な説明】
【００８２】
【図１】本発明の実施形態であるゼンマイを利用した駆動装置を表す平面図である。
【図２】前述の実施形態における駆動装置の断面図である。
【図３】前述の実施形態における駆動装置の他の断面図である。
【図４】前述の実施形態における香箱内に収納されたゼンマイを表す平面図である。
【図５】前述の実施形態におけるゼンマイの自由展開形状を表す平面図である。
【図６】ゼンマイの巻数と出力トルクとの関係を表すグラフである。
【図７】ゼンマイ材料設計の考え方を説明するための模式図である。
【図８】本発明のヤング率と引張強度との関係を示す図である。
【図９】前述の実施形態におけるゼンマイの製造工程を示すフローチャートである。
【図１０】本発明の変形例であるオルゴールの要部を示す一部断面斜視図である。
【符号の説明】
【００８３】
１・・・駆動装置、２０・・・発電機、３０・・・香箱、３１・・・ゼンマイ、３１１・・・内端、３１２・・・外端、Ｓ１・・・原料調合工程、Ｓ２・・・押出成形工程、Ｓ３・・・形状賦与工程、Ｓ４・・・焼成（炭素化）工程。
【図１】
2008116204.tif 000005
【図２】
2008116204.tif 000006
【図３】
2008116204.tif 000007
【図４】
2008116204.tif 000008
【図５】
2008116204.tif 000009
【図６】
2008116204.tif 000010
【図７】
2008116204.tif 000011
【図８】
2008116204.tif 000012
【図９】
2008116204.tif 000013
【図１０】
2008116204.tif 000014